(57)【特許請求の範囲】
【請求項１】
（ａ） ヒドロキシル官能性および下記構造のカルバメート官能性を有する化合物、
【化１】
0003607100.tif 000008
（式中、ＲはＨまたはアルキルである）
（ｂ） ポリイソシアネート架橋剤、および
（ｃ） アミノプラスト架橋剤、
を含んでなり、アミノプラスト架橋剤の有効当量はカルバメート官能性の当量に等しいか、あるいはそれより小さく、さらにポリイソシアネート架橋剤の有効当量はヒドロキシル官能性の当量に等しいか、あるいはそれより小さい、硬化性コーティング組成物。
【請求項２】
（ａ） 下記構造のカルバメート官能性を有する化合物、
【化２】
0003607100.tif 000009
（式中、ＲはＨまたはアルキルである）
（ｂ） ヒドロキシル官能性を有する化合物、
（ｃ） ポリイソシアネート架橋剤、および
（ｄ） アミノプラスト架橋剤、を含んでなり、アミノプラスト架橋剤の有効当量はカルバメート官能性の当量に等しいか、あるいはそれより小さく、さらにポリイソシアネート架橋剤の有効当量はヒドロキシル官能性の当量に等しいか、あるいはそれより小さい、硬化性コーティング組成物。
【請求項３】
（ａ）の化合物が複数のヒドロキシル基を有する、請求項１に記載の硬化性コーティング組成物。
【請求項４】
（ａ）の化合物が複数の官能基を有し、それらの少なくとも１つはカルバメート基である、請求項２に記載の硬化性コーティング組成物。
【請求項５】
（ａ）の化合物が、１分子あたり平均して複数のカルバメート基を有する、請求項１または２に記載の硬化性コーティング組成物。
【請求項６】
（ａ）の化合物が少なくとも２つのカルバメート基を有する、請求項２に記載の硬化性コーティング組成物。
【請求項７】
（ａ）の化合物が少なくとも１つのカルバメート基および少なくとも１つのヒドロキシル基を有する、請求項２に記載の硬化性コーティング組成物。
【請求項８】
（ｂ）の化合物が複数のヒドロキシル基を有する、請求項２に記載の硬化性コーティング組成物。
【請求項９】
（ａ）の化合物がモノマー状化合物である、請求項１または２に記載のコーティング組成物。
【請求項１０】
（ａ）の化合物が樹脂またはポリマーである、請求項１に記載の硬化性コーティング組成物。
【請求項１１】
（ａ）の化合物がアクリルポリマーである、請求項１に記載の硬化性コーティング組成物。
【請求項１２】
（ｂ）の化合物がアクリルポリマーである、請求項２に記載の硬化性コーティング組成物。
【請求項１３】
アクリルポリマーが１０００〜４０，０００の数平均分子量を有する、請求項１１または１２に記載の硬化性コーティング組成物。
【請求項１４】
（ａ）の化合物がヒドロキシアルキルカルバメートである、請求項１または２に記載の硬化性コーティング組成物。
【請求項１５】
アミノプラスト架橋剤の有効当量／カルバメート官能性の当量の比が少なくとも０．６：１である、請求項１または２に記載の硬化性コーティング組成物。
【請求項１６】
アミノプラスト架橋剤の有効当量／カルバメート官能性の当量の比が少なくとも０．８：１である、請求項１または２に記載の硬化性コーティング組成物。
【請求項１７】
ポリイソシアネート架橋剤の有効当量／ヒドロキシル官能性の当量の比が少なくとも０．５：１である、請求項１または２に記載の硬化性コーティング組成物。
【請求項１８】
ポリイソシアネート架橋剤の有効当量／ヒドロキシル官能性の当量の比が少なくとも０．７：１である、請求項１または２に記載の硬化性コーティング組成物。
【請求項１９】
（ａ）の化合物がベータ−ヒドロキシカルバメート化合物および脂肪族ポリイソシアネートの付加物である、請求項１または２に記載の硬化性コーティング組成物。
【請求項２０】
（ａ）の化合物が、ヒドロキシエチルカルバメート、ヒドロキシプロピルカルバメート、およびそれらの混合物からなる群より選択される、請求項２に記載の硬化性コーティング組成物。
【請求項２１】
（ａ）の化合物がカルバメート官能性ポリエステルである、請求項１に記載の硬化性コーティング組成物。
【請求項２２】
（ｂ）の化合物は、ヒドロキシル官能性ポリエステル、ヒドロキシル官能性ポリウレタン、ヒドロキシル官能付加ポリマー、およびそれらの混合物からなる群より選択される少なくとも１つである、請求項２に記載の硬化性コーティング組成物。
【請求項２３】
（ｂ）の化合物がアクリルポリマーである、請求項２に記載の硬化性コーティング組成物。
【請求項２４】
ポリイソシアネート架橋剤が、イソホロンジイソシアネートのイソシアヌレート、ヘキサメチレンジイソシアネートのイソシアヌレート、およびそれらの混合物からなる群より選択される少なくとも１つである、請求項１または２に記載のコーティング組成物。
【請求項２５】
アミノプラスト架橋剤がメラミンホルムアルデヒド樹脂である、請求項１または２に記載のコーティング組成物。
【請求項２６】
下記の工程からなる、物品をコーティングする方法。
（ａ） 物品の上に、最も外部のコーティング層として、請求項１または２に記載のコーティング組成物を適用し、そして
（ｂ） 前記コーティング組成物を硬化させてコーティングされた物品を形成する。
【請求項２７】
カルバメート官能性化合物およびアミノプラスト架橋剤を硬化の間に十分な程度に反応させて、コーティングのたるみを防止する、請求項２６に記載の物品をコーティングする方法。
【請求項２８】
請求項２６に記載の方法によりコーティングされた物品。
【発明の詳細な説明】
【０００１】
【発明の属する技術分野】
発明の分野
本発明は、熱硬化性コーティング組成物に関し、特にアミノプラスト架橋剤とともにカルバメート官能化合物を使用して、また、ヒドロキシル基とポリイソシアネート架橋剤との架橋を通して硬化する系におけるレオロジーのコントロールおよび環境的腐蝕抵抗を提供することに関するものである。
【０００２】
発明の背景
ベースコート−クリアコートのコーティング、またはカラー−プラス−クリア複合材料コーティングは、非常に優れた外観を有するので、特に自動車産業において、広く使用されている。自動車のコーティングは高い光沢、色の深さ、画像の特有性、およびその他をもたなくてはならないばかりでなく、かつまた擦傷、引掻き、腐蝕、または環境的沈着からのスポッティング、チョーキング、および他の形態の塗膜の劣化に対して耐性でなくてはならない。塗膜の劣化に対して耐性であるクリアコート層を有することは、カラー−プラス−クリア複合材料コーティングにおいて特に重要である。
【０００３】
外観および耐久性の考察に加えて、塗装プロセスからの調節された揮発性有機化合物の放出の量を最小とするように、コーティングを配合しなくてはならない。熱硬化性のソルベントボーン（ｓｏｌｖｅｎｔｂｏｒｎｅ）系について、このことは通常低分子量の樹脂および架橋剤を使用することによって達成される。このアプローチの１つの欠点は、このようなコーティング系が適用および硬化焼付けの間により劣った流動学的性質を有することである。コーティングを加熱して樹脂と架橋剤との間の反応を引き起こさせるとき、低分子量の樹脂の粘度は減少する。コーティングがそれ以上の動きを防止するために十分なレベルまで硬化する前に、これらの樹脂はコーティングされた支持体上で流れて、たるみ、スランピング、いわゆる塗りだまり、および他の外観の問題を引き起こす傾向がある。
【０００４】
レオロジーをコントロールする困難は、架橋剤としてブロックされたポリイソシアネートを使用して硬化されるコーティング組成物の場合に特に問題であった。ポリイソシアネート架橋剤を使用するコーティング組成物は塗膜のきわめてすぐれた外観および耐久性について非常に好ましいが、このような系は通常２９０°Ｆ（１４３℃）およびそれより高い温度に加熱して、ポリイソシアネートを脱ブロックし、これにより硬化を開始させなくてはならない。これらの温度において、低分子量の主樹脂の流れる傾向は増加する。こうして、コーティングの薄膜を硬化させるために十分な架橋が存在する前に、コーティング組成物は所望よりも多く流れてしまう。過度の流れは前述の硬化したコーティングにおいて外観の問題に導く。
【０００５】
米国特許第５，３４２，８８８号明細書（Ｓｕｄｏ）には、ブロックされた脂肪族ポリイソシアネートとアルキルエーテル化メラミン樹脂との組み合わせを使用するヒドロキシル官能アクリル樹脂の硬化が記載されている。Ｓｕｄｏによれば、アルキルエーテル化メラミン樹脂のみで硬化されたアクリル樹脂からのコーティングは酸性雨による劣化に対して劣った耐性を有し、これに対してブロックされたポリイソシアネートのみで硬化されたこのようなコーティングはすぐれた酸耐性を有するが、劣った低温硬化および加工性を有する。一方において、不適切な硬化を回避し、他方において、劣った酸耐性を回避するために、メラミン樹脂／ブロックされたポリイソシアネートの比率は重量で５０／５０〜９５／５でなくてはならないことをＳｕｄｏは教示している。しかしながら、Ｓｕｄｏのコーティング組成物はアミノプラスト−ヒドロキシの硬化からの十分な量のエーテル結合をなお有するコーティングを形成するので、このようなコーティングは酸性雨からの有意な劣化を示すであろう。
【０００６】
米国特許第４，１０２，８４７号（Ｈａｒｔｍａｎら）および米国特許第４，８９２，９０６号（Ｐｈａｍら）各明細書には、Ｓｕｄｏのそれに類似するコーティング組成物が開示されている。ＨａｒｔｍａｎおよびＰｈａｍの双方の参考文献は、メラミンとイソシアネートとの混合物で硬化されたヒドロキシル官能性樹脂を教示している。これらの参考文献のコーティング組成物は、十分な量のエーテル結合を有するコーティングを形成し、こうして酸性雨の腐蝕からの有意な劣化を示すであろう。
【０００７】
カルバメート官能性反応性希釈剤は下記の特許明細書に記載されている。ＷＯ８７／００８５１号（Ｈｏｙら）、米国特許第５，１１５，０１５号（Ｒｉｃｈｅｙ、Ｊｒ．ら）、米国特許第４，８１４，３８２号（Ｈｏｙら）、米国特許第４，６７７，１６８号（Ｈｏｙら）および米国特許第４，５２０，１６７号（Ｂｌａｎｋら）。カルバメート官能性反応性希釈剤は、１つのカルバメート基をもつ低分子量の化合物である。これらの物質は開示されている系において１官能性であり、したがって、硬化サイクルの開始において前述のたるみおよび他の流れの問題を防止するために十分に速く粘度を発生することができない。
【０００８】
発明の要約
熱硬化の初期段階の間に過度の流れの問題を解決するために使用できる、新規な二重硬化系が今回発見された。本発明の二重硬化系は、（ａ）ヒドロキシル官能性およびカルバメート官能性の双方を有する化合物または（ｂ）ヒドロキシル官能性を有する第１化合物と、カルバメート官能性を有する第２化合物との組み合わせを含んでなり、（ａ）の化合物、または（ｂ）の化合物の組み合わせを少なくとも１種のポリイソシアネート架橋剤および少なくとも１種のアミノプラスト架橋剤と組み合わせる。好ましくは、アミノプラスト架橋剤が有効カルバメート基とのみ反応するように、アミノプラスト架橋剤の量が制限される。アミノプラスト官能基は、ヒドロキシル基と実質的に反応する前に、まず有効カルバメート官能基と反応する。このようにして、アミノプラスト架橋剤とカルバメート基とをより速く反応させると同時に、アミノプラスト架橋剤の残留官能性とヒドロキシル基との反応から生ずる硬化されたコーティング中の望ましくないエーテル結合の形成を回避するという利益を得ることができる。
【０００９】
したがって、本発明の組成物から形成されたコーティングは最大限にウレタン結合を有することが好ましい。存在するカルバメート官能性と反応するために必要なメラミンの量は、また、メラミンの自己縮合を回避するために十分に低いことが好ましい。本発明の組成物は、硬化条件下のメラミンとカルバメートとの比較的速い反応のために、すぐれたレオロジーのコントロールを提供する。多少のメラミンの存在からの追加の利益は、すべてイソシアネート架橋剤を使用する系に比較して、より高い固形分の組成物である。
【００１０】
詳細な説明
本発明は、架橋性成分および架橋剤成分を含む硬化性コーティング組成物を提供するものである。架橋性成分は、ヒドロキシル官能性およびカルバメート官能性の双方を有する化合物、あるいはヒドロキシル官能性を有する第１化合物と、カルバメート官能性を有する第２化合物との組み合わせを含む。架橋剤成分は、少なくとも１種のポリイソシアネート架橋剤および少なくとも１種のアミノプラスト架橋剤を含む。
【００１１】
本発明によるカルバメート基は、一般的に下記の構造式により特徴づけられる。
【化３】
0003607100.tif 000002
式中、ＲはＨまたはアルキル、好ましくは炭素数１〜４のアルキルである。より好ましくは、ＲはＨまたはメチルであり、なおより好ましくはＲはＨである。
【００１２】
好ましくは、本発明の硬化性組成物は、架橋性成分として、（１）ヒドロキシル官能性およびカルバメート官能性の双方を有する樹脂またはポリマー、あるいはこのような樹脂またはポリマーの組み合わせ、あるいは（２）複数のヒドロキシル基を有する樹脂またはポリマーである１またはそれより多い第１化合物と、複数の官能基を有し、それらの少なくとも１つがカルバメート官能基である、１またはそれより多い第２化合物との組み合わせ、を含む。第２化合物は、（１）少なくとも２つのカルバメート基を有するか、あるいは（２）少なくとも１つのカルバメート基および少なくとも１つのヒドロキシル基を有する簡単なモノマー化合物であることができる。また、第２化合物は、複数の官能基を有し、それらの少なくとも１つがカルバメート官能基である、樹脂またはポリマーであることができる。本発明のなお他の態様において、２またはそれより多いモノマーの第２化合物と、樹脂またはポリマーの第２化合物との組み合わせを使用することができる。
【００１３】
架橋剤成分は、少なくとも１つのポリイソシアネート架橋剤および少なくとも１つのアミノプラスト架橋剤を含む。アミノプラスト架橋剤の有効当量は、硬化性コーティング組成物中のカルバメート官能性の当量に等しいか、あるいはそれより小さい。好ましくは、アミノプラスト架橋剤の有効当量／カルバメート官能性の当量の比が少なくとも約０．６：１、より好ましくは少なくとも約０．８：１、特に好ましくは約１：１、である。ポリイソシアネート架橋剤の有効当量は、好ましくは架橋性成分中のヒドロキシル官能性の当量に等しいか、あるいはそれより小さい。より好ましくは、ポリイソシアネート架橋剤の有効当量／ヒドロキシル官能性の当量の比は、約１：１まで、なおより好ましくは約０．９：１までである。ポリイソシアネート架橋剤の有効当量／ヒドロキシル官能性の当量の比は、また、より好ましくは少なくとも０．５：１、なおより好ましくは少なくとも約０．６：１、である。特に好ましい態様において、ポリイソシアネート架橋剤の有効当量／ヒドロキシル官能性の当量の比は約０．７：１である。
【００１４】
句「有効当量」は、本発明に関して使用するとき、すべての有効官能性と実際に反応することを期待できる官能基の数に基づく当量を意味する。反応することを期待できるアミノプラスト架橋剤の官能基の数は、既に形成した架橋からの立体障害性、残りの基の反応に要求される異なる条件、あるいは当業者がよく知っている他の因子のために、反応の理論的に有効な基の数よりしばしば小さい。例えば、架橋を形成するヘキサメトキシメチルメラミンの官能基の有効数は理論的な６より小さいことはよく知られている。種々の基の反応の程度および形成した結合の型は、慣用的方法、例えば、特に、フーリエ変換赤外線（ＦＴＩＲ）分光法、により測定することができる。
【００１５】
複数のヒドロキシル基を有する樹脂またはポリマーである１またはそれより多い第１化合物は、硬化性コーティング組成物において有用であることがこの分野において知られている多数の型の樹脂またはポリマーから選択することができ、ポリエステル、ポリウレタン、ポリエーテル、および付加ポリマー、例えば、アクリルの樹脂およびポリマーを包含する。
【００１６】
適当なポリエステルポリマーの非限定的例は、ポリ酸（２またはそれより多いカルボン酸基をもつ化合物）、あるいはこのような酸の無水物、およびポリオール（２またはそれより多いアルコール基をもつ化合物）から製造されたものである。好ましくは、ポリエステルが末端のヒドロキシル基を有するように、過剰当量のポリオールを使用する。また、酸末端のポリエステルが形成するように、過剰当量の酸官能性を使用する場合、１またはそれより多いヒドロキシル基および１またはそれより多い酸基反応性基を有する化合物、例えば、ポリオール、アミノアルコール、およびその他と反応させることができる。
【００１７】
このようなポリ酸またはポリ酸の無水物の非限定的例は下記のものを包含するが、これらに限定されない。フタル酸、テレフタル酸、イソフタル酸、アジピン酸、コハク酸、フマル酸、マレイン酸、アゼライン酸、セバシン酸、脂肪酸二量体、ベンゼントリカルボン酸、ヘキサヒドロフタル酸、メチルヘキサヒドロフタル酸、グルタミン酸、およびこれらの酸の無水物。包含され得るる他の酸は、分子のアルキル部分の中の炭素数が１２〜３６の酸であり、脂肪酸二量体は特に好ましい。適当なポリオールは下記のものを包含するが、これらに限定されない。１，４−ブタンジオール、１，３−ブタンジオール、２，３−ブタンジオール、１，２，４−ブタントリオール、１，６−ヘキサンジオール、１，２，６−ヘキサントリオール、ネオペンチルグリコール、エチレングリコール、プロピレングリコール、ジペンタエリスリトール、トリペンタエリスリトール、ジエチレングリコール、トリエチレングリコール、テトラエチレングリコール、ジプロピレングリコール、ブチレングリコール、グリセロール、トリエチロールプロパン、トリメチロールプロパン、シクロヘキサンジメタノール、２−メチル−２−エチル−１，３−ペンタンジオール、２−エチル−１，６−ヘキサンジオール、１，５−ペンタンジオール、チオジグリコール、１，３−プロパンジオール、２，２，４−トリメチル−１，３−ペンタンジオール、シクロヘキサジオール、ポリエチレングリコール、ポリプロピレングリコール、ペンタエリスリトール、マンニトール、ソルビトール、そしてこのようなアルコールの混合物。酸基およびアルコール基の双方を有する化合物は、ジメチロールプロピオン酸、リシノール酸であるこのような化合物、ヒドロキシ酸、例えば、１２−ヒドロキシステアリン酸、およびその他を包含するが、これらに限定されない。ポリエステルの他の成分は、ラクトン、例えば、ε−カプロラクトンおよびδ−ブチロラクトン、を包含するが、これらに限定されない。ポリオールは、フッ素基またはシラン基を包含することができる。これらの非限定的例は、２，２，３，３，４，４−ヘキサフルオロ−１，５−ペンタンジオールおよびペルフルオロアゼライン酸を包含する。
【００１８】
少なくとも２つのヒドロキシル基を有するポリウレタンは、ポリオール、好ましくはジオール、を、ポリイソシアネート、好ましくはジイソシアネート、と反応させることによって製造することができる。ポリイソシアネートは脂肪族ポリイソシアネートであることができ、脂環式ポリイソシアネート、または芳香族ポリイソシアネートを包含する。用語「ポリイソシアネート」は、本明細書おいて使用するとき、１分子あたり平均複数のイソシアネート官能基を有する化合物を意味する。ポリイソシアネートは、例えば、モノマー状ジイソシアネートを包含するモノマー状ポリイソシアネート、ビウレットおよびモノマー状イソシアヌレート、１モルのジオールと２モルのジイソシアネートまたは１モルのトリオールと３モルのジイソシアネートとの反応により形成した延長された多官能性のイソシアヌレートおよびその他を包含する。コーティング組成物が自動車のトップコート組成物であるとき、脂肪族ポリイソシアネートが好ましい。有用な例は下記のものを包含するが、これらに限定されない。エチレンジイソシアネート、１，２−ジイソシアナトプロパン、１，３−ジイソシアナトプロパン、１，４−ブチレンジイソシアネート、リジンジイソシアネート、１，４−メチレンビス（シクロヘキシルイソシアネート）、イソホロンジイソシアネート、トルエンジイソシアネート、トルエンジイソシアネートのイソシアヌレート、ジフェニルメタン４，４’−ジイソシアネート、ジフェニルメタン４，４’−ジイソシアネートのイソシアヌレート、メチレンビス−４，４’−イソシアナトシクロヘキサン、イソホロンジイソシアネート、イソホロンジイソシアネートのイソシアヌレート、１，６−ヘキサメチレンジイソシアネート、１，６−ヘキサメチレンジイソシアネートのイソシアヌレート、１，４−シクロヘキサンジイソシアネート、ｐ−フェニレンジイソシアネート、トリフェニルメタン４，４’，４”−トリイソシアネート、テトラメチルキシレンジイソシアネート、およびメタキシレンジイソシアネート。
【００１９】
ポリオールは、ポリエステルの製造について前述したポリオールと同一であることができる。好ましい態様において、少なくとも１種のオリゴマー状またはポリマー状のポリオールを使用してポリウレタンを製造する。オリゴマー状またはポリマー状のポリオールの非限定的例は、ポリエステルポリオールおよびポリエーテルポリオールである。
【００２０】
２つの一般的合成アプローチを利用して、ポリウレタン樹脂を製造することができる。末端ヒドロキシ官能性を有するポリウレタンは、ジイソシアネートおよびジオールを１：１より大きいＯＨ：ＮＣＯ当量比において反応させることによって製造することができる。この場合において、形成されるポリウレタン樹脂は、当量過剰のポリオールの結果として、末端のヒドロキシル基を有するであろう。また、ポリイソシアネートおよびポリオールを１：１より小さいＯＨ：ＮＣＯ当量比において反応させ、こうして末端のイソシアネート官能性を有するポリウレタンを形成させ、次いで第２工程（時にはキャッピング工程と呼ばれる）において末端のイソシアネート基を、イソシアネート官能性と反応性の少なくとも１つの基（これは、例えば、ヒドロキシル基、あるいは第一級または第二級のアミン基であることができる）、および少なくとも１つの（少なくとも１つの追加の）ヒドロキシル基またはヒドロキシル基に変換できる少なくとも１つの基を有する化合物と反応させることによって、ポリウレタンを製造することができる。適当なキャッピング剤は下記のものを包含するが、これらに限定されない。アミノアルコール、例えば、エタノールアミンおよびジエタノールアミン、ソルケタール（ｓｏｌｋｅｔａｌ）、ジオール、例えばネオペンチルグリコール、トリオール、例えばトリメチロールプロパン、およびこれらの混合物。この方法は、ポリマーの各末端に複数のヒドロキシル基を提供するために有用である。
【００２１】
ポリエーテルポリオールの非限定的例は、ポリ（オキシテトラエチレン）グリコール、ポリ（オキシ−１，２−ブチレン）グリコールを含むポリアルキレンエーテルグリコールである。また、種々のポリオール、例えば、グリコール、例えば、エチレングリコール、１，６−ヘキサンジオール、ビスフェノールＡおよびその他、あるいは他の高級ポリオール、例えば、トリメチロールプロパン、ペンタエリスリトールおよびその他のオキシアルキル化から製造されたポリエーテルポリオールは有用である。より高い官能性の有用なポリオールは、例えば、ソルビトールまたはスクロースのような化合物のオキシアルキル化により製造することができる。１つの通常利用されているオキシアルキル化法は、酸性または塩基性の触媒の存在において、ポリオールをアルキレンオキシド、例えば、エチレンオキシドまたはプロピレンオキシド、と反応させることである。
【００２２】
少なくとも２つのヒドロキシル基を有する樹脂は、また、ヒドロキシル基を有する付加ポリマーであることができる。このようなポリマーは、例えば、付加反応において、１またはそれより多いヒドロキシル基を有する不飽和モノマーを含めることによって合成することができる。１またはそれより多いヒドロキシル官能エチレン系不飽和モノマーを使用して合成されたアクリル樹脂が好ましい。ヒドロキシル官能エチレン系不飽和モノマーは、好ましくはアクリル酸またはメタクリル酸のアルキルエステルである。（本発明を記載する関係において、メタクリレートおよびアクリレートの双方のエステルを包含するために、用語「（メタ）アクリレート」を使用するであろう。）好ましいヒドロキシル官能モノマーは下記のものを包含する。ヒドロキシエチル（メタ）アクリレート、ヒドロキシプロピル（メタ）アクリレート、ヒドロキシブチル（メタ）アクリレート、ヒドロキシヘキシル（メタ）アクリレート、炭素数が約１０までの分枝鎖状もしくは直鎖状のアルキル基を有する他のヒドロキシアルキル（メタ）アクリレート、およびこれらの混合物。これらのヒドロキシル官能モノマーのカプロラクトンエステルは、また、好ましい化合物の中に含まれる。また、既知の方法に従う重合反応後に、カプロラクタムを付加ポリマーのヒドロキシル基と反応させることができる。ヒドロキシエチル（メタ）アクリレート、ヒドロキシプロピル（メタ）アクリレート、およびこれらの混合物は、ヒドロキシル官能エチレン系不飽和モノマーとして特に好ましい。他の手段、例えば、有機酸またはアミンによる、グリシジル基、例えば、グリシジルメタクリレートからグリシジル基、の開環により、ヒドロキシル基が発生できることを当業者は理解するであろう。
【００２３】
少なくとも１つのヒドロキシル基を有する不飽和モノマーを、この分野において知られている他の不飽和共重合性モノマーと一緒に重合させる。このような共重合性モノマーは下記のものを包含するが、これらに限定されない。（イ）α，β−エチレン系不飽和モノカルボン酸、特に炭素数約３〜５のもの、およびこれらの酸のエステル、ニトリル、またはアミド、（ロ）炭素数４〜６のα，β−エチレン系不飽和ジカルボン酸、およびそれらの酸の無水物、（ハ）モノエステル、およびジエステル、（ニ）ビニルエステル、ビニルエーテル、ビニルケトン、ビニルアミド、および芳香族またはヘテロサイクルの脂肪族ビニル化合物。
【００２４】
アクリル酸、メタクリル酸、およびクロトン酸のエステルの代表例は、下記のものを包含するが、これらに限定されない。（イ）炭素数１〜２０の飽和脂肪族および脂環式アルコールとの反応からのもの、例えば、メチル、エチル、プロピル、イソプロピル、ｎ−ブチル、イソブチル、ｔ−ブチル、２−エチルヘキシル、ラウリル、ステアリル、シクロヘキシル、トリメチルシクロヘキシル、テトラヒドロフルフリル、ステアリル、スルホエチル、およびイソボルニルアクリレートおよびメタクリレート（ロ）およびポリアルキレングリコールアクリレートおよびメタクリレート、および（ハ）ポリアルキレングリコール。
【００２５】
付加ポリマー、特にアクリル樹脂の重合に含めることができる他の官能モノマーは、下記のものを包含するが、これらに限定されない。（イ）イソシアナト、アミノ、アミド、またはグリシジル基を有するアクリレートまたはメタクリレート、例えば、不飽和エステルのグリシジルエステルおよび不飽和アルコールのグリシジルエーテル、例えば、グリシジル（メタ）アクリレートおよびアリルグリシジルエーテル、（ロ）Ｎ，Ｎ−ジメチルアミノエチル（メタ）アクリレートおよびｔ−ブチルアミノエチル（メタ）アクリレート、（ハ）アクリルアミド、メタクリルアミド、および関係する化合物、（ニ）イソシアナトエチル（メタ）アクリレート、ビニルイソシアネート、イソプロペニルイソシアネート、およびメタ−イソプロペニル−α，α−ジメチルベンジルイソシアネート。メタ−イソプロペニル−α，α−ジメチルベンジルイソシアネートは、Ａｍｅｒｉｃａｎ  Ｃｙａｎａｍｉｄ  Ｃｏ．（米国ニュージャージー州ワイネ）から商品名「ＴＭＩ（Ｍｅｔａ）ｕｎｓａｔｕｒａｔｅｄ  ａｌｉｐｈａｔｉｃ  ｉｓｏｃｙａｎａｔｅ」で入手可能である。
【００２６】
他のエチレン系不飽和重合性モノマーの代表例は、フマル酸、マレイン酸、コハク酸、テトラヒドロフタル酸、クロレンド酸、シトラコン酸、およびイタコン酸の無水物およびエステル（メタ）アクリル酸アミド、ならびに（メタ）アクリロニトリルのような化合物を包含するが、これらに限定されない。重合性ビニルモノマーの代表例は、酢酸ビニル、プロピオン酸ビニル、ビニルエーテル、例えば、ビニルエチルエーテル、ビニルおよびビニリデンハライド、およびビニルエチルケトンのような化合物を包含するが、これらに限定されない。芳香族またはヘテロサイクル脂肪族ビニル化合物は、スチレン、α−メチルスチレン、ビニルトルエン、ｔ−ブチルスチレン、および２−ビニルピロリドンのような化合物を包含するが、これらに限定されない。
【００２７】
他の適当な付加ポリマーは、ポリアルキレンホモポリマー、ポリアルキレンコポリマーまたはポリアルキレンブロックコポリマーのような化合物を包含するが、これらに限定されない。このような化合物は、エチレン、プロピレン、ブチレン、およびそれらの混合物から重合される。１例は、Ｓｈｅｌｌ  Ｃｈｅｍｉｃａｌ  Ｃｏｍｐａｎｙ（米国テキサス州ヒューストン）から商業的に入手可能であり、そして商標ＫｒａｔｏｎＲで販売されている、末端のヒドロキシル官能性を有するエチレン／ブチレンコポリマーである。
【００２８】
付加コポリマーは好ましくはアクリルポリマーである。本発明の目的のために、アクリルポリマーは、炭素数３〜５の１またはそれより多いα，β−エチレン系不飽和モノカルボン酸またはそれらの酸の誘導体、例えば、前述のエステルまたは他の誘導体を包含する。好ましいアクリルポリマーは、慣用の技術、例えば、遊離基重合、カチオン重合、またはアニオン重合により、例えば、バッチ式または半バッチ式方法において、製造することができる。例えば、重合は、エチレン系不飽和モノマーを塊状で、あるいは有機溶液または水性分散液中で、遊離基源、例えば、有機ペルオキシドまたはアゾ化合物および、必要に応じて、連鎖移動剤の存在において、バッチ式法について、加熱することによって実施することができるか、あるいは、また、モノマー、１またはそれより多い開始剤、および任意の連鎖移動剤をコントロールされた速度で、半バッチ式方法において溶媒を供給した加熱された反応器の中に供給することができる。
【００２９】
典型的な遊離基源は、有機ペルオキシドであり、（イ）ジアルキルペルオキシド、例えば、ジｔ−ブチルペルオキシドおよびジクミルペルオキシド、（ロ）ペルオキシエステル、例えば、ｔ−ブチルペルオキシ２−エチルヘキサノエートおよびｔ−ブチルペルオキシピバレート、（ハ）ペルオキシジカーボネート、例えば、ジ−２−エチルヘキシルペルオキシジカーボネートおよびジシクロヘキシルペルオキシジカーボネート、（ニ）ジアシルペルオキシド、例えば、ジベンゾイルペルオキシドおよびジラウロイルペルオキシド、（ホ）ヒドロペルオキシド、例えば、クメンヒドロペルオキシドおよびｔ−ブチルヒドロペルオキシド、（ヘ）ケトンペルオキシド、例えば、シクロヘキサノンペルオキシドおよびメチルイソブチルケトンペルオキシド、および（ト）ペルオキシケタール、例えば、１，１−ビス（ｔ−ブチルペルオキシ）−３，５，５−トリメチルシクロヘキサンおよび１，１−ビス（ｔ−ブチルペルオキシ）シクロヘキサン、ならびにアゾ化合物、例えば、２，２’−アゾビス（２−メチルブタンニトリル）および１，１’−アゾビス（シクロヘキサンカルボニトリル）、を包含する。典型的な連鎖移動剤は（イ）メルカプタン、例えば、オクチルメルカプタン、ｎ−またはｔ−ドデシルメルカプタン、チオサリチル酸、メルカプト酢酸、およびメルカプトエタノール、（ロ）ハロゲン化化合物、および（ハ）アルファ−メチルスチレン二量体である。
【００３０】
遊離基重合は、通常約２０℃〜約２００℃、好ましくは９０℃〜１７０℃、の温度において実施される。この反応は好都合には還流下に実施することができるが、還流は不必要である。開始剤は、反応温度におけるその半減期が好ましくは３０分を超えないように、選択される。
【００３１】
好ましいアクリルポリマーは一般に約１０００〜約４０，０００、好ましくは約１０００〜約６０００、なおより好ましくは約１０００〜約３０００、の数平均分子量を有する。分子量はポリスチレンの標準を使用するゲル透過クロマトグラフィーにより決定することができる。この分野においてよく知られている方法に従い、コモノマーの選択および分配により、ガラス転移温度を調節することができる。好ましい態様において、アクリルポリマーまたは樹脂のＴｇは約−２０℃〜約＋８０℃であり、より好ましくはアクリルポリマーまたは樹脂のＴｇは少なくとも約＋１０℃、また、より好ましくはアクリルのＴｇは約＋５０℃までである。
【００３２】
本発明の硬化性組成物は、カルバメート官能性を有する少なくとも１種の物質を含む。前述したように、組成物は複数のヒドロキシル基を有する樹脂またはポリマーである１またはそれより多い第１化合物を含むとき、複数の官能基を有し、官能基の少なくとも１つがカルバメート官能基である、少なくとも１種の第２化合物をまた含める。第２化合物は複数のカルバメート基を有することができるか、あるいは少なくとも１つのカルバメート基および少なくとも１つのヒドロキシル基を有することができる。別法において、組成物は、ヒドロキシル官能性をもつ第１化合物とカルバメート官能性をもつ第２化合物との組み合わせの代わりに、ヒドロキシル官能性およびカルバメート官能性の双方を有する樹脂またはポリマーを含むことができる。これらのカルバメート官能性物質を一緒に説明する。
【００３３】
カルバメート官能性を有するか、あるいはヒドロキシル官能性およびカルバメート官能性の双方を有する化合物は、簡単なモノマー化合物、例えば、ヒドロキシエチルカルバメートまたはヒドロキシアルキルカルバメートおよびポリイソシアネートの付加物であることができるか、あるいは樹脂、オリゴマー、またはポリマー、例えば、エポキシ樹脂、ポリエステル、ポリウレタン、またはアクリルポリマー、であることができる。オリゴマーおよびポリマーは屋外の耐久性のために好ましいが、モノマーの化合物は、レオロジーのコントロールをも提供する。
【００３４】
カルバメート官能性を有するか、あるいはヒドロキシル官能性およびカルバメート官能性の双方を有する樹脂またはポリマーである化合物は、２つの基本的方法により製造することができる。第１の方法において、化合物は１またはそれより多いカルバメート官能性反応性モノマーを含む混合物の重合により製造される。カルバメート官能性およびカルバメート官能性の双方を有する化合物について、混合物は１またはそれより多いヒドロキシル官能性反応性モノマーをさらに含むことができる。第２の方法において、第１工程においてカルバメート基に変換させ、次いで第２工程によりその基をカルバメート官能性に変換させて、本発明の化合物を製造することができる基を有するポリマーを形成させる。ヒドロキシル官能性およびカルバメート官能性の双方を有する化合物について、ポリマーまたは樹脂はカルバメート基に変換できる基に加えてヒドロキシル基を有することができる。ヒドロキシル官能性をカルバメート基に変換できる基として使用する場合において、分子上のすべてより少ないヒドロキシルのカルバメートへの変換は、ヒドロキシル官能性およびカルバメート官能性の双方を有する化合物を生ずるであろう。
【００３５】
第１によれば、化合物は１またはそれより多いカルバメート官能性反応性モノマーを含む混合物の重合により製造される。アクリルポリマーの場合において、そのエステル部分にカルバメート官能性を有するエチレン系不飽和モノマーを重合または共重合して、カルバメート官能性をもつアクリルポリマーを製造することができる。このようなモノマーはこの分野において知られており、そして、例えば、米国特許第３，４７９，３２８号、米国特許第３，６７４，８３８号、米国特許第４，１２６，７４７号、米国特許第４，２７９，８３３号、米国特許第４，３４０，４９７号、および米国特許第５，４１２，０４９号各明細書（それらのすべては引用することによって本明細書の一部とされる）に記載されている。特に好ましいカルバメート官能性をもつエチレン系不飽和モノマーは、２−ヒドロキシエチルカルバメート（メタ）アクリレート、２−ヒドロキシプロピルカルバメート（メタ）アクリレート、２−ヒドロキシブチルカルバメート（メタ）アクリレート、Ｎ−メチル−２−ヒドロキシエチルカルバメート（メタ）アクリレート、Ｎ−エチル−２−ヒドロキシエチルカルバメート（メタ）アクリレート、Ｎ−プロピル−２−ヒドロキシエチルカルバメート（メタ）アクリレート、Ｎ−ブチル−２−ヒドロキシエチルカルバメート（メタ）アクリレート、Ｎ−メチル−２−ヒドロキシプロピルカルバメート（メタ）アクリレート、Ｎ−エチル−２−ヒドロキシプロピルカルバメート（メタ）アクリレート、Ｎ−プロピル−２−ヒドロキシプロピルカルバメート（メタ）アクリレート、Ｎ−ブチル−２−ヒドロキシプロピルカルバメート（メタ）アクリレートである。
【００３６】
これらおよび他のカルバメート官能性モノマーは既知の方法により製造し、そして他のエチレン系不飽和モノマー、例えば、ヒドロキシル官能性ポリマーに関して前述したモノマーと一緒に、この分野においてよく知られている技術により重合することができる。１例として、α，β−エチレン系不飽和モノマーを合成する１つの方法は、ヒドロキシエステルを尿素と反応させてカルバモイルオキシカルボキレートを形成させることを含む。カルバモイルオキシカルボキレートを形成させる他の方法は、α，β−不飽和酸または無水物をヒドロキシカルバメートエステルと反応させることによる。ヒドロキシアルキルカルバメートは、第一級または第二級アミンまたはジアミンを環状カーボネート、例えば、エチレンカーボネートまたはプロピレンカーボネートと反応させ、次いでヒドロキシル基をアクリル酸またはメタクリル酸でエステル化させてモノマーを形成させることによって製造することができる。好ましいアクリルは米国特許第５，４７４，８１１号明細書（引用することによって本明細書の一部とされる）に記載されているものである。
【００３７】
第２方法によれば、第１工程においてカルバメート基に変換させ、次いで第２工程によりその基をカルバメート官能性に変換させて本発明の化合物を製造することができる基を有するポリマーを形成させる。カルバメートに変換できる基は、環状カーボネート基、エポキシ基、および不飽和結合を包含する。環状カーボネート基は、環状カーボネートを開環してβ−ヒドロキシカルバメートを形成させるアンモニアまたは第一級アミンとの反応によりカルバメート基に変換することができる。エポキシ基をまずＣＯ２との反応により環状カーボネート基に変換することによって、カルバメート基に変換することができる。これは大気圧から超臨界ＣＯ２圧力までの任意の圧力下に実施することができるが、好ましくは高い圧力（例えば、６０〜１５０ｐｓｉ）下に実施される。この反応の温度は好ましくは６０〜１５０℃である。有用な触媒は、エポキシド環を活性化させる任意の触媒、例えば第三級アミンまたは第四級塩（例えば、テトラメチルアンモニウム臭化物）、錯体有機錫ハロゲン化物およびアルキルホスホニウムハロゲン化物の組み合わせ（例えば、（（ＣＨ３）３ＳｎＩ、Ｂｕ４ＳｎＰＩ、Ｂｕ４ＰＩ、および（ＣＨ３）４ＰＩ）、カリウム塩（例えば、Ｋ２ＣＯ３、ＫＩ）好ましくはクラウンエーテルとの組み合わせ、オクタン酸錫、オクタン酸カルシウム、およびその他を包含する。次いで、前述したように、環状カーボネート基をカルバメート基に変換させることができる。任意の不飽和結合をまずペルオキシドと反応させてエポキシ基に変換させ、次いでＣＯ２と反応させて環状カーボネートに変換させ、次いでアンモニアまたは第一級アミンと反応させてカルバメートを形成させることによって、カルバメート基に変換させることができる。
【００３８】
他の基、例えば、ヒドロキシル基またはイソシアネート基を、また、カルバメート基に変換させることができる。ヒドロキシル基をシアン酸（これは尿素の熱分解によりその場で形成させることができる）との反応により本発明の第一級カルバメート基（すなわち、非置換カルバメート）を形成させることによって、カルバメート基に変換させることができる。この反応は、好ましくはこの分野において知られているように、触媒の存在において実施される。ヒドロキシル基は、また、ホスゲン、次いでアンモニアと反応させて、第一級カルバメート基を形成させることができる。他のアプローチは、イソシアネートをヒドロキシアルキルカルバメートのような化合物と反応させて、カルバメートキャップドイソシアネート誘導体を形成させることである。例えば、トルエンジイソシアネート上の１つのイソシアネート基をヒドロキシプロピルカルバメートと反応させ、次いで他のイソシアネート基を過剰のポリオールと反応させてヒドロキシカルバメートを形成させることができる。最後に、カルバメートをエステル交換アプローチにより製造することができ、ここでヒドロキシル基をアルキルカルバメート（例えば、メチルカルバメート、エチルカルバメート、ブチルカルバメート）と反応させて、カルバメート基を含有する化合物を形成させる。この反応は、加熱下に、好ましくは触媒、例えば有機金属触媒（例えば、ジブチル錫ジラウレート）、の存在において実施される。低級アルキル基を有するカルバメート化合物は、より速いエステル交換を与える。エステル交換は、ルイス酸、例えば、錫またはチタネートの触媒により触媒作用が及ぼされる。有用な触媒には、ジブチル錫ジラウレート、ジブチル錫オキシド、およびイソブトキシチタネートが包含されるが、これらに限定されない。また、この反応は、ブレンステッド酸、例えば、ｐ−トルエンスルホン酸により触媒作用が及ばされる。メチロールアクリルアミドを化合物上のヒドロキシル基と反応させ、次いでカルバメートに変換させることができる。この反応において、前述したように、次いで不飽和結合をペルオキシド、ＣＯ２、およびアンモニアと反応させる。カルバメートを製造する他の技術は、また、この分野において知られており、例えば、Ｐ．Ａｄａｍｓ  ＆  Ｆ．Ｂａｒｏｎ、″Ｅｓｔｅｒｓ  ｏｆ  Ｃａｒｂａｍｉｃ  Ａｃｄｉｄ″、Ｃｈｅｍｉｃａｌ  Ｒｅｖｉｅｗ、ｖ．６５、１９６５、に記載されている。
【００３９】
他の技術は、ヒドロキシアルキルカルバメート、例えば、ヒドロキシプロピルカルバメートのヒドロキシル基をポリマー上のイソシアネート基と反応させることを包含する。イソシアネート官能アクリルはこの分野において知られており、例えば、米国特許第４，３０１，２５７号明細書（引用することによって本明細書の一部とされる）に記載されている。イソシアネートビニルモノマーの適当な例は、上に列挙されている。
【００４０】
有用なカルバメート官能性ポリウレタンは、Ｒｅｈｆｕｓｓらの米国特許第５，３７３，０６９号明細書（１９９４年１２月１３発行）（引用することによって本明細書の一部とされる）に開示されている。
【００４１】
有用なカルバメート官能アクリルポリマーは、Ｔａｙｌｏｒらの米国特許第５，５５２，４９７号（１９９６年９月３発行）および米国特許第４，７５８，６３２号各明細書（それらの双方は引用することによって本明細書の一部とされる）に記載されている。米国特許第５，５５２，４９７号明細書には、カルバメート官能性モノマーとの重合により重合されたアクリルポリマーが記載されているが、米国特許第４，７５８，６３２号明細書には、アクリルポリマーのようなポリマーを他の成分と反応させてポリマーの主鎖に添付されたカルバメート官能基を形成させる反応が記載されている。
【００４２】
有用なカルバメート官能ポリエステルは、Ｍｅｎｏｖｃｉｋら、米国特許第５，４５１，６５６号（１９９５年９月１９発行）、米国特許第５，５０８，３７９号（１９９６年４月１６発行）および米国特許第５，５３２，０６１号（１９９６年７月２発行）各明細書（それらの各々は引用することによって本明細書の一部とされる）に開示されている。
【００４３】
カルバメート官能樹脂は１分子あたり少なくとも２つのカルバメート基を有し、好ましくは約７００ｇ／当量のカルバメート官能性より小さい当量を有する。原理的には、上記方法のいずれかを使用して、モノマー化合物上の官能基をカルバメート基に変換させて、複数のカルバメート基または少なくとも１つのカルバメート基および少なくとも１つのヒドロキシル基を有するモノマー化合物を製造することができる。
【００４４】
他の有用なモノマー化合物は、ヒドロキシアルキルカルバメート、ラクトンまたはヒドロキシカルボン酸と化合物上の活性水素基（例えば、ヒドロキシまたはアミン）との反応により形成されたカルバメート基とヒドロキシル末端セグメントとを有する化合物、およびモノマーのイソシアネート化合物から誘導された物質、例えば、Ｒｅｈｆｕｓｓら、米国特許第５，５１２，６３９号明細書（１９９４年４月３０発行）（引用することによって本明細書の一部とされる）に開示されている物質を包含する。ヒドロキシアルキルカルバメートは、下記の一般構造式を有する化合物である。
【化４】
0003607100.tif 000003
式中、ｎは０〜約６、好ましくは１、の整数を表し、そしてＲはＨまたはアルキル、好ましくは炭素数１〜４のアルキルである。より好ましくは、ＲはＨまたはメチルであり、より好ましくはＲがＨである。好ましいヒドロキシアルキルカルバメートは、ヒドロキシエチルカルバメートおよびヒドロキシプロピルカルバメートを包含する。
【００４５】
ヒドロキシアルキルカルバメートは、ヒドロキシアルキル環状カーボネートから製造することができる。ある種のヒドロキシアルキル環状カーボネート、例えば、３−ヒドロキシプロピルカーボネート（すなわち、グリセリンカーボネート）は商業的に入手可能である。環状カーボネート化合物は、前述のいくつかのアプローチの１つにより合成することができる。１つのアプローチは、エポキシ基を含有する化合物とＣＯ２との反応を包含する。また、エポキシドをβ−ブチロラクトンとこのような触媒の存在において反応させることができる。他のアプローチにおいて、グリコール、例えばグリセリン、を少なくとも８０℃の温度においてジエチルカーボネートと触媒（例えば、炭酸カリウム）の存在において反応させて、ヒドロキシアルキルカーボネートを形成させる。また、構造
【化５】
0003607100.tif 000004
を有する１，２−ジオールのケタールを含有する官能化合物を水で、好ましくは微量の酸で開環させて１，２−グリコールを形成させ、次いでこれをさらにジエチルカーボネートと反応させて環状カーボネートを形成させる。
【００４６】
環状カーボネートは、この分野において知られているように、典型的には５〜６員環を有する。５員環は、合成が容易であるかつ商業的に入手容易性が高いので、好ましい。環状カーボネートの形成についてこの分野において知られている条件下に、ホスゲンを１，３−プロパンジオールと反応させることによって、６員環を合成することができる。実施において使用される好ましいヒドロキシアルキル環状カーボネートは、下記式により表すことができる。
【化６】
0003607100.tif 000005
式中、Ｒ（またはｎが１より大きい場合、Ｒの各々）は炭素数が１〜１８、好ましくは１〜６、より好ましくは１〜３の、ヒドロキシアルキル基であり、これは直鎖状または分枝鎖状であり、かつヒドロキシル（これは第一級、第二級、または第三級であることができる）に加えて置換基を有することができ、そしてｎは１または２であり、これは１またはそれより多い他の置換基、例えば、ブロックさえｒたアミンまたは不飽和基により置換されることができる。より好ましくは、Ｒは−ＣｍＨ２ｍＯＨであり、ここでヒドロキシルは第一級または第二級であることができ、そしてｍは１〜８であり、なおより好ましくは、Ｒは−（ＣＨ２）ｐ−ＯＨであり、ここでヒドロキシルは第一級であり、そしてｐは１〜２である。
【００４７】
アミノカルバメートは米国特許第２，８４２，５２３号明細書（引用することによって本明細書の一部とされる）に記載されている。
【００４８】
１つの好ましい態様において、カルバメート官能性樹脂はヒドロキシアルキルカルバメートとイソホロンジイソシアネートのイソシアヌレートとの付加物である。ヒドロキシエチルカルバメート、ヒドロキシプロピルカルバメート、またはこれらと脂肪族ポリイソシアネート、例えば、前述のものとの組み合わせの付加物が特に好ましい。
【００４９】
本発明のなお他の態様において、カルバメート官能性樹脂またはポリマーは、カルバメート官能性ポリマー上の環状カーボネート基をアンモニアと反応させることによって形成される。環状カーボネート官能アクリルポリマーはこの分野において知られており、例えば、米国特許第２，９７９，５１４号明細書（引用することによって本明細書の一部とされる）に記載されている。カーボネート官能性は、エポキシド基を二酸化炭素と既知の方法、例えば、前述の方法に従い反応させることによって合成することができる。
【００５０】
本発明の組成物は、１またはそれより多いアミノプラスト樹脂をさらに含む。アミノプラスト樹脂のメチロールまたはメチルアルコキシ基は、組成物のヒドロキシル官能性と反対に、本発明により考えられる硬化温度において、カルバメート官能性化合物のカルバメート基と優先的に反応する。カルバメート官能性のすべてが反応した後、過剰当量のアミノプラスト樹脂は、存在する場合、主樹脂のヒドロキシル基と反応させることができる。しかしながら、硬化した塗膜の中にエーテル結合を生成するとき、このさらなる反応は好ましくない。この理由のために、アミノプラスト硬化剤とヒドロキシル官能性との間の反応は本質的に存在しないことが好ましい。
【００５１】
アミノプラスト樹脂とカルバメート官能化合物との間の反応は、焼付けの初期段階の間にコーティング組成物のレオロジーをコントロールする働きをする。アミノプラスト−カルバメートの反応の非存在において、コーティング組成物を硬化温度に加熱するときかつイソシアネート−ヒドロキシルの反応が感知可能な程度に進行する前に、コーティング組成物の粘度は低過ぎるようになる。したがって、アミノプラスト樹脂とカルバメート官能化合物との間の反応をより速くすることは、焼付けサイクルの間の過度の流れ、例えば、たるみ、くずれ落ち、ファットエッジ、オレンジピール、およびその他の望ましくないコーティングの欠陥を防止するために重要である。
【００５２】
適当なアミノプラスト樹脂は、好ましくは少なくとも部分的にエーテル化された、最も好ましくは完全にエーテル化された、アミン／アルデヒド縮合物である。メラミンおよび尿素は好ましいアミンであるが、また、他のトリアジン、トリアゾール、ジアジン、グアニジン、またはグアナミンを使用して、アルキル化アミン／アルデヒドアミノプラスト樹脂の架橋剤を製造することができる。アミノプラスト樹脂は好ましくはアミン／ホルムアルデヒド縮合物であるが、他のアルデヒド、例えば、アセトアルデヒド、クロトンアルデヒド、およびベンズアルデヒドを使用することができる。好ましいアミノプラスト樹脂の非限定的例は下記の通りである。（イ）モノマー状またはポリマー状のメラミンホルムアルデヒド樹脂、これは好ましくは炭素数１〜６、より好ましくは１〜４、のアルコール、を使用して部分的または完全にアルキル化されたメラミン樹脂、例えばヘキサメトキシメチル化メラミンを包含する、（ロ）尿素ホルムアルデヒド樹脂、これはメチロール尿素およびシロキシ尿素、例えば、ブチル化尿素ホルムアルデヒド樹脂、アルキル化ベンズグアナミン、グアニル尿素、グアニジン、ビグアニジン、ポリグアニジン、およびその他を包含する。モノマー状メラミンホルムアルデヒド樹脂は特に好ましい。好ましいアルキル化メラミンホルムアルデヒド樹脂、例えば、Ｍｏｎｓａｎｎｔｏ  Ｃｏｒｐ．（米国ミズリー州セントルイス）から商標ＲＥＳＩＭＥＮＥで、あるいはＣｙｔｅｃ  Ｉｎｄｕｓｔｒｉｅｓ（米国コネチカット州スタンフォード）から商標ＣＹＭＥＬで商業的に入手可能である。
【００５３】
ポリイソシアネート架橋剤は、好ましくは脂環族を包含する脂肪族のポリイソシアネートである。脂肪族ポリイソシアネートは、芳香族ポリイソシアネートに比較して、よりすぐれた色および紫外線分解に対する耐性を有するので、好ましい。例示的ポリイソシアネート架橋剤は、下記のものを包含するが、これらに限定されない。脂肪族ジイソシアネート、例えば、１，２−ジイソシアナトプロパン、１，３−ジイソシアナトプロパン、１，２−ブチレンジイソシアネート、１，３−ブチレンジイソシアネート、１，４−ブチレンジイソシアネート、２，３−ブチレンジイソシアネート、リジンジイソシアネート、４，４’−メチレンビス（シクロヘキシルイソシアネート）、イソホロンジイソシアネート、ジイソシアナトシクロヘキサン、ペンタメチレンジイソシアネート、ヘキサメチレンジイソシアネート、２，２，４−および２，４，４−トリメチルヘキサメチレンジイソシアネート、およびビウレット、アロファネート、およびそれらのイソシアヌレート。ヘキサメチレンジイソシアネートおよびイソホロンジイソシアネートのイソシアヌレート、およびこれらのイソシアネートの混合物は特に好ましい。商用ポリイソシアネートは、例えば、Ｂａｙｅｒ（米国ペンシルベニア州ピッツバーグ）、およびＨｕｅｌｓ（米国ニュージャージー州ピスカタウェイ）から入手可能である。
【００５４】
また、過剰のジイソシアネートをポリオールと反応させてポリイソシアネート架橋剤を形成させることは有用である。好ましくは、本発明のポリイソシアネート生成物はモノマー状である。例えば、有用な架橋剤は、２当量のジイソシアネート、例えば、ヘキサメチレンジイソシアネートを１当量のポリオール、例えば、エチレングリコール、ポリプロピレングリコール、１，４−ブタンジオール、１，６−ヘキサンジオール、ネオペンチルグリコール、トリメチルペンタンジオール、シクロヘキサンジメタノール、グリセリン、トリメチロールプロパン、トリメチロールエタン、ペンタエリスリトール、またはこれらの混合物を反応させることによって製造することができる。ポリイソシアネートとポリオールとの間の反応は純粋な状態で、あるいは溶液中で実施することができ、そして必要に応じて触媒、例えば有機錫触媒、ジブチル錫ジラウレートおよびジブチル錫ジアセテート、を使用することができる。
【００５５】
ポリイソシアネート架橋剤は、好ましくは、フェノール、カプロラクタム、低分子量オキシム（例えばアセトンオキシム、メチルエチルケトキシム、シクロヘキサンオキシム、アセトフェノンオキシム、およびその他）のような化合物でブロッキングされ、これによりポリイソシアネート架橋剤を安定な組成物に配合することができる。メチルエチルケトキシムおよびアセトンオキシムは、低い脱ブロッキング温度を有するので、好ましい。
【００５６】
組成物は１またはそれより多い触媒をを含み、好ましくはアミノプラスト反応のための少なくとも１種の触媒およびイソシアネート反応のための少なくとも１種の触媒含むことができる。有用な触媒は下記のものを包含するが、これらに限定されない。（イ）アルキルスルホン酸、アリールスルホン酸、およびアルキルアリールスルホン酸、例えば、メタンスルホン酸、ｐ−トルエンスルホン酸、およびドデシルベンゼンスルホン酸、（ロ）ジノニルナフタレンジスルホン酸、（ハ）リン酸およびそのエステル、フェニル酸ホスフェート、ヒドロキシホスフェートエステル、およびブチルホスフェート、（ニ）三フッ化ホウ素エーテレート、トリメリト酸、モノブチルマレエート、トリフルオロメタンスルホン酸、（ホ）亜鉛オクタノエート、オクタン酸第一錫、ジブチル錫ジラウレート、ジブチル錫ジアセテート、オクタン酸ビスマス、およびその他。これらのうちで、ブロックされたおよびブロックされていないアルキルスルホン酸およびジアルキル錫塩が好ましい。
【００５７】
本発明のコーティング組成物は粉末状コーティングとして使用できるが、好ましくは、コーティング組成物は有機溶剤をさらに含む。１つの高度に好ましい態様において、組成物は溶媒で運ばれるコーティング組成物である。好ましくは、コーティング組成物は有機溶媒溶液である。溶媒は約１５〜９９重量％、好ましくは約２０〜約８０重量％、より好ましくは約２０〜約５０重量％、の量で存在する。
【００５８】
特定の溶媒の選択は、この分野においてよく知られている方法に従い行うことができる。最適な溶媒または溶媒混合物は、特定の混合物の簡単な試験により達成され得る。一般に、有用な溶媒は、エステル、特定のアセテート、プロピオネート、およびブチレート、アルコール、ケトン、芳香族溶媒、グリコールエーテルおよびエステル、非プロトン性アミド、非プロトン性スルホキシド、および非プロトン性アミンを包含するが、これらに限定されない。有用な溶媒の非限定的例は、メチルエチルケトン、メチルイソブチルケトン、アミルアセテート、ブチルアセテート、エチレングリコールブチルエーテル、ポリプロピレングリコールメチルエーテルアセテート、キシレン、トルエン、イソプロパノール、ブタノール、ナフサおよび芳香族炭化水素のブレンド、Ｎ−メチルピロリドン、およびイソブチルイソブチレートを包含するが、これらに限定されない。
【００５９】
本発明によるトップコートのコーティング組成物は、顔料、例えば、この分野において普通に使用されている顔料、例えば、カラー顔料、フレーク顔料、および充填剤顔料をさらに含むことができる。これらの例示的例は、アゾレッド、キナクリドンレッドおよびバイオレット、ペリレンレッド、銅フタロシアニンブルーおよびグリーン、カルバゾールバイオレット、モノアリーリドおよびジアリーリドイエロー、トリルおよびナフトールオレンジ、金属酸化物、クロム酸塩、モリブデン酸塩、リン酸塩、およびケイ酸塩、シリカ、アルミナ、雲母、および青銅である。フレーク顔料は通常スラリーとして撹拌して入れるが、他の顔料を一般にこの分野において広く使用されている装置、例えば、アトライターおよびサンドミル、および方法により樹脂または分散剤および溶媒を使用して分散して顔料ペーストを形成させる。
【００６０】
好ましい態様において、本発明のコーティング組成物は着色顔料を含有せず、クリアコートとして使用される。
【００６１】
他の慣用の物質、例えば、色素、流れコントロール剤、湿潤剤、スリップ剤、紫外線吸収剤、ＨＡＬＳ化合物、酸化防止剤、およびその他を組成物に添加することができる。
【００６２】
本発明のコーティング組成物は、コーティングされた支持体上の最も外部のコーティングの１またはそれより多い層として使用される。コーティングは多数の異なる支持体、例えば、木材、金属、ガラス、布、プラスチック、フォーム、金属、およびエラストマーの上に適用することができる。それらは自動車物品、例えば、金属ボディまたはエラストマーのフェーシア上のトップコートとして特に好ましい。
【００６３】
好ましくは、これらのコーティング組成物はプライマーコーティングの１またはそれより多い層の上に適用される。物品が金属物品であるとき、エレクトロコートのプライマーおよび／またはプライマーのサーフェサーの層を有することが好ましい。本発明のコーティング組成物は１コートの着色トップコート層として使用することができるか、あるいはカラー−プラス−クリア複合材料コーティングのクリアコートであることができる。好ましい態様において、本発明のコーティング組成物はカラー−プラス−クリア複合材料コーティングのクリアコートである。クリアコートはベースコート組成物の層の上に好ましくはウェット・オン・ウェットで適用される。適当な着色コートまたはベースコートの組成物はこの分野においてよく知られている。ベースコート組成物において有用であることが知られているポリマーは、アクリル、ビニル、ポリウレタン、ポリカーボネート、ポリエステル、アルキド、およびポリシロキサンを包含するが、これらに限定されない。アクリルおよびポリウレタンが好ましい。また、熱硬化性ベースコート組成物が好ましく、その目的で、好ましいベースコートのポリマーは１またはそれより多い種類の架橋性官能基、例えば、ヒドロキシ、イソシアネート、アミン、エポキシ、アクリレート、ビニル、シラン、アセトアセテート、およびその他を含んでなる。ベースコートのポリマーは自己架橋性であることができるか、あるいは、好ましくは、組成物は架橋剤、例えば、前述の種類のポリイソシアネートまたはアミノプラスト樹脂を含むことができる。
【００６４】
本発明のコーティング組成物は、多数のこの分野においてよく知られている任意の技術に従い、コーティングすべき物品に適用することができる。これらは、例えば、スプレーコーティング、ディップコーティング、ロールコーティング、カーテンコーティング、およびその他を包含する。自動車の適用のために、スプレーコーティング、特に静電スプレー法、が好ましい。１ミルまたはそれより厚いコーティング層は通常２またはそれより多いコートで適用され、各コートは多少の溶媒が蒸発させる、すなわち適用された層から「フラッシュ」させるために十分な時間だけ隔てられる。フラッシュは周囲温度または高温において行うことができ、例えば、フラッシュは放射熱を使用することができる。適用されたばかりのコートは乾燥時０．５ミルから３ミルまでであることができ、そして十分な数のコートを適用して所望の最終コーティング厚さを生成させる。
【００６５】
カラー−プラス−クリア複合材料物は通常ウェット・オン・ウェットで適用される。組成物は、前述したように、フラッシュで分離されたコートで適用され、フラッシュは、また、カラー組成物の最後のコートと第１コートのクリアコートとの間である。次いで２つのコーティング層を同時に硬化させる。好ましくは、硬化したベースコート層は０．５〜１．５ミルの厚さであり、そして硬化したクリアコート層は１〜３ミル、より好ましくは１．６〜２．２ミル、の厚さである。
【００６６】
記載されたコーティング組成物は好ましくは熱で硬化する。硬化温度は好ましくは約７０℃〜約１８０℃、特に好ましくは約１２０℃〜約１５０℃、である。これらの温度における典型的な硬化時間は１５〜６０分であり、そして好ましくは温度は約１５〜約３０分の硬化時間を可能とするように選択される。アミノプラスト架橋剤とヒドロキシル官能性を有する樹脂のヒドロキシル基との間の反応が本質的に存在しないように、コーティング組成物の成分の量を選択することが好ましい。また、コーティングのたるみおよび他の流れに関係するコーティングの欠陥を防止するために十分な程度に、カルバメート官能性化合物およびアミノプラスト架橋剤が硬化の間に反応するように、コーティング組成物の成分の量を選択することが好ましい。本発明の１つの好ましい態様において、ポリイソシアネート架橋剤の量は架橋剤の合計重量の少なくとも２５重量％である。また、アミノプラスト架橋剤が架橋剤の合計重量の約６０重量％までであるコーティング組成物が好ましい。
【００６７】
コーティング組成物を硬化させてコーティングされた物品を形成させる。好ましい態様において、コーティングされた物品は自動車のボディまたは部品である。
【００６８】
下記の諸例により、本発明をさらに説明する。諸例は単に例示であり、記載されかつ特許請求されている本発明をいかなる方法においても限定するものではない。
【００６９】
【実施例】
例１  ベータ−ヒドロキシカルバメートアクリル樹脂の製造
５００部の量のポリプロピレングリコールモノメチルエーテルを反応器に供給し、還流するまで（１１６℃）に加熱した。５２０部のメチレン−２−オキソ−１，３−ジオキサンメタクリレート、２６０部のスチレン、２６０部の２−エチルヘキシルアクリレート、２６０部のラウレルメタクリレート、８５部のｔ−ブチルペルオキシ−２−エチルヘキサノエートの混合物を反応器に３時間かけて添加した。次いで１３５部のポリプロピレングリコールモノメチルエーテルを添加した。反応混合物をさらに１時間２０分間還流に保持した。
【００７０】
１８００ｇのカーボネート官能性アクリル樹脂の重合生成物、３５０部のプロピレングリコールモノメチルエーテル、および３５０部のメタノールの溶液を形成させた。このアクリル樹脂溶液にアンモニアガスの流れを通入した。１．５時間後、追加の２００部のメタノールを添加した。カーボネートのすべてが消費されるまで、反応を続けた。次いで反応混合物を１２３℃に加熱し、８００部の溶媒を蒸留により除去した。最終生成物は４９３ｇ／当量のカルバメート当量および４９３ｇ／当量のヒドロキシル当量を有した。
【００７１】
例２〜４  クリアコートの製造
表１に示す成分を一緒に混合することによって、クリアコートを製造した。
0003607100.tif 000006
１．  ３．５−ジメチルピラゾールでブロッキングされたイソホロンジイソシアネートのイソシアヌレートの７０％溶液。
２．  ３．５−ジメチルピラゾールでブロッキングされたヘキサメチレンジイソシアネートのイソシアヌレートの７０％溶液。
３．  ジエチルマロネート／エチルアセトアセテートでブロッキングされたイソホロンジイソシアネートのイソシアヌレートの６２．４％溶液。
４．  ジエチルマロネート／エチルアセトアセテートでブロッキングされたヘキサメチレンジイソシアネートのイソシアヌレートの６２．７％溶液。
５．  メチルエチルケトキシムでブロッキングされたイソホロンジイソシアネートのイソシアヌレートの６５％溶液。
６．  メチルエチルケトキシムでブロッキングされたヘキサメチレンジイソシアネートのイソシアヌレートの７５％溶液。
７．  Ｃｙｔｅｃ  Ｉｎｄｕｓｔｒｉｅｓ（米国コネチカット州スタンフォード）から入手可能である。
８．  Ｅｘｘｏｎ  Ｃｈｅｍｉｃａｌ  Ｃｏ．（米国テキサス州ヒューストン）から入手可能である。
【００７２】
例２〜４のクリアコートを、下塗鋼パネル上の商用のソルベントボーンおよびウォーターボーンの黒色ベースコートの上に適用し、２９０°Ｆにおいて２３分間焼付けた。コーティングされたパネルを、フロリダ州ジャクソヴィレにおいて１４週間暴露することによって、環境的腐蝕抵抗について試験した。腐蝕抵抗について実験のコーティングの性能を目盛り１〜１０で等級づけ、１は可視の腐蝕が存在せず、そして１０は完全な不合格である。
【００７３】
0003607100.tif 000007
【００７４】
好ましい態様を参照して、本発明を詳細に説明した。しかしながら、本発明の精神および範囲から逸脱しないで種々の変化および変更が可能であることを理解すべきである。